ГОРЯЧЕПРЕССОВАННОЕ СТАЛЬНОЕ ЛИСТОВОЕ ИЗДЕЛИЕ, СПОСОБ ЕГО ИЗГОТОВЛЕНИЯ И СТАЛЬНОЙ ЛИСТ ДЛЯ ГОРЯЧЕГО ПРЕССОВАНИЯ

1. Горячепрессованное стальное листовое изделие, которое содержит:
химический состав, включающий (мас.%):
C: от 0,10% до 0,24%;
Si: от 0,001% до 2,0%;
Mn: от 1,2% до 2,3%;
растворимый Al: от 0,001% до 1,0%;
Ti: от 0,060% до 0,20%;
P: 0,05% или менее;
S: 0,01% или менее;
N: 0,01% или менее;
Nb: от 0% до 0,20%;
V: от 0% до 0,20%;
Cr: от 0% до 1,0%;
Mo: от 0% до 0,15%;
Cu: от 0% до 1,0%;
Ni: от 0% до 1,0%;
Ca: от 0% до 0,01%;
Mg: от 0% до 0,01%;
РЗМ: от 0% до 0,01%;
Zr: от 0% до 0,01%;
B: от 0% до 0,005%;
Bi: от 0% до 0,01%; и
остаток: Fe и примеси; и
микроструктуру стали, включающая (в долях площади):
феррит: от 10% до 70%;
мартенсит: 30% до 90%; и
причем суммарная площадь феррита и мартенсита составляет от 90% до 100%,
причем в стали 90% или более всего Ti содержится в виде включений, и
причем прочность при растяжении горячепрессованного стального листового изделия составляет 980 МПа или более.
2. Горячепрессованное стальное листовое изделие по п. 1, химический состав которого включает один или несколько элементов, выбранных из группы, которую составляют (мас.%):
Nb: от 0,003% до 0,20%;
V: от 0,003% до 0,20%;
Cr: от 0,005% до 1,0%;
Mo: от 0,005% до 0,15%;
Cu: от 0,005% до 1,0%; и
Ni: от 0,005% до 1,0%.
3. Горячепрессованное стальное листовое изделие по п. 1 или 2, химический состав которого включает один или несколько элементов, выбранных из группы, которую составляют (мас.%):
Ca: от 0,0003% до 0,01%;
Mg: от 0,0003% до 0,01%;
РЗМ: от 0,0003% до 0,01%; и
Zr: от 0,0003% до 0,01%.
4. Горячепрессованное стальное листовое изделие по п. 1 или 2, химический состав которого включает (мас.%) B: от 0,0003% до 0,005%.
5. Горячепрессованное стальное листовое изделие по п. 1 или 2, химический состав которого включает (мас.%) Bi: от 0,0003% до 0,01%.
6. Стальной лист для горячего прессования, содержащий:
химический состав, включающий (мас.%):
C: от 0,10% до 0,24%;
Si: от 0,001% до 2,0%;
Mn: от 1,2% до 2,3%;
растворимый Al: от 0,001% до 1,0%;
Ti: от 0,060% до 0,20%;
P: 0,05% или менее;
S: 0,01% или менее;
N: 0,01% или менее;
Nb: от 0% до 0,20%;
V: от 0% до 0,20%;
Cr: от 0% до 1,0%;
Mo: от 0% до 0,15%;
Cu: от 0% до 1,0%;
Ni: от 0% до 1,0%;
Ca: от 0% до 0,01%;
Mg: от 0% до 0,01%;
РЗМ: от 0% до 0,01%;
Zr: от 0% до 0,01%;
B: от 0% до 0,005%;
Bi: от 0% до 0,01%; и
остаток: Fe и примеси,
причем в стали выделяется во включения 70% или более всего Ti.
7. Стальной лист для горячего прессования по п. 6, химический состав которого включает один или несколько элементов, выбранных из группы, которую составляют (мас.%):
Nb: от 0,003% до 0,20%;
V: от 0,003% до 0,20%;
Cr: от 0,005% до 1,0%;
Mo: от 0,005% до 0,15%;
Cu: от 0,005% до 1,0%; и
Ni: от 0,005% до 1,0%.
8. Стальной лист для горячего прессования по п. 6 или 7, химический состав которого включает один или несколько элементов, выбранных из группы, которую составляют (мас.%):
Ca: от 0,0003% до 0,01%;
Mg: от 0,0003% до 0,01%;
РЗМ: от 0,0003% до 0,01%; и
Zr: от 0,0003% до 0,01%.
9. Стальной лист для горячего прессования по п. 6 или 7, химический состав которого включает (мас.%) B: от 0,0003% до 0,005%.
10. Стальной лист для горячего прессования по п. 6 или 7, химический состав которого включает (мас.%) Bi: от 0,0003% до 0,01%.
11. Способ изготовления горячепрессованного стального листового изделия, включающий:
нагревание стального листа для горячего прессования по любому из пп. 6-10 в температурном интервале от температуры Ac3 до температуры Ac3++100°C в течение периода от одной минуты до 10 минут; и
горячее прессование после нагревания,
причем горячее прессование включает:
первое охлаждение в температурном интервале от 600°C до 750°C; и
второе охлаждение в температурном интервале от 150°C до 600°C,
причем средняя скорость охлаждения составляет от 3°C/с до 200°C/с для обеспечения начала выделения феррита в температурном интервале от 600°C до 750°C при первом охлаждении, и
причем средняя скорость охлаждения составляет от 10°C/с до 500°C/с при втором охлаждении.